(57)【要約】  本発明は、イソシアネートに対する反応性成分を含まずに硬化できるイソシアネート基を有する組成物、そのような組成物を製造する方法ならびにそれらの使用に関する。【特許請求の範囲】
【請求項１】
本質的に：
Ａ）芳香族、脂肪族、（シクロ）脂肪族もしくは脂環式ジイソシアネート類および／またはポリイソシアネート類をベースとする、それらのＮＣＯ基は場合により部分的にヒドロキシル基および／またはアミン基を有する化合物と反応されており、全調製物に対して１０〜９９．８質量％にある、少なくとも１つのイソシアネート基を有する化合物と、
Ｂ）触媒としての、対イオンとしてハロゲンまたは有機もしくは無機酸アニオンもしくはヒドロキシドを備える、全調製物に対して０．１〜３質量％にある少なくとも１つの第４級アンモニウム塩および／または第４級ホスホニウム塩と、
Ｃ）補助触媒としての、エポキシド基を備える、全調製物に対して０．１〜５質量％にある少なくとも１つの化合物とを含有する反応性イソシアネート基を有する組成物。
【請求項２】
以下の成分：
Ｄ）全調製物に対して０．０１〜２０質量％にあるモノマー形もしくはポリマー形の少なくとも１つの酸と、
Ｅ）全調製物に対して０．５〜７０質量％にあるヒドロキシル基含有化合物と、
Ｆ）全調製物に対して０．００１〜５０質量％にある助剤および添加剤と、
Ｇ）全調製物に対して１〜７０質量％にある溶剤とのうちの少なくとも１つを追加して含有することを特徴とする、請求項１に記載の反応性イソシアネート基を有する組成物。
【請求項３】
成分Ａ）として、イソホロンジイソシアネート（ＩＰＤＩ）、ヘキサメチレンジイソシアネート（ＨＤＩ）、２，２’−ジシクロヘキシルメタンジイソシアネート／２，４’−ジシクロヘキシルメタンジイソシアネート／４，４’−ジシクロヘキシルメタンジイソシアネート（Ｈ12ＭＤＩ）、２−メチルペンタンジイソシアネート（ＭＰＤＩ）、２，２，４−トリメチルヘキサメチレンジイソシアネート／２，４，４−トリメチルヘキサメチレンジイソシアネート（ＴＭＤＩ）、ノルボルナンジイソシアネート（ＮＢＤＩ）、メチレンジフェニルジイソシアネート（ＭＤＩ）、トルイジンジイソシアネート（ＴＤＩ）および／またはテトラメチルキシレンジイソシアネート（ＴＭＸＤＩ）から選択される化合物を含有することを特徴とする、請求項１〜２の少なくとも一項に記載の反応性イソシアネート基を有する組成物。
【請求項４】
成分Ａ）として、ＩＰＤＩ、４，４’Ｈ12ＭＤＩおよび／またはＨＤＩが含まれることを特徴とする、請求項３に記載の反応性イソシアネート基を有する組成物。
【請求項５】
前記イソシアネート基を有する化合物Ａ）をヒドロキシル基および／またはアミン基含有モノマーおよび／またはポリマーと反応させてイソシアネート基含有プレポリマーＡ）にされ、このときＮＣＯ／ＯＨ基の比率は＞１であることを特徴とする、請求項１〜４の少なくとも一項に記載の反応性イソシアネート基を有する組成物。
【請求項６】
ポリエステル、ポリチオエーテル、ポリエーテル、ポリカプロラクタム、ポリエポキシド、ポリエステルアミド、ポリアミド、ポリエーテルアミン、ポリウレタンから選択されるポリマーが使用されることを特徴とする、請求項５に記載の反応性イソシアネート基を有する組成物。
【請求項７】
３０〜２５０ｍｇＫＯＨ／ｇのＯＨ価および２５０〜６，０００ｇ／モルの平均分子量を備えるポリエステルが使用されることを特徴とする、請求項６に記載の反応性イソシアネート基を有する組成物。
【請求項８】
ジ−、トリ−および／またはテトラアルコール、モノアミンおよび／またはモノアルコールが使用されることを特徴とする、請求項５に記載の反応性イソシアネート基を有する組成物。
【請求項９】
エチレングリコール、プロパンジオール−（１，２）および−（１，３）、２，２−ジメチルプロパンジオール−（１，３）、ブタンジオール−（１，４）、ヘキサンジオール−（１，６）、２−メチルペンタンジオール−１，５、２，２，４−トリメチルヘキサンジオール−（１，６）、２，４，４−トリメチルヘキサンジオール−（１，６）、ヘプタンジオール−（１，７）、ドデカンジオール−（１，１２）、オクタデセン−９，１０−ジオール−（１，１２）、チオジグリコール、オクタデカンジオール−（１，１８）、２，４−ジ−メチル−２−プロピルヘプタンジオール−（１，３）、ジエチレングリコール、トリエチレングリコール、テトラエチレングリコール、トランス−およびシス−１，４−シクロ−ヘキサンジメタノールが単独または混合物で使用されることを特徴とする、請求項８に記載の反応性イソシアネート基を有する組成物。
【請求項１０】
イソシアヌレート、アロファネート、尿素、ビウレットおよび／またはカルボジイミドがＡ）中に含まれることを特徴とする、請求項１〜９の少なくとも一項に記載の反応性イソシアネート基を有する組成物。
【請求項１１】
テトラメチルアンモニウムホルメート、テトラメチルアンモニウムアセテート、テトラメチルアンモニウムプロピオネート、テトラメチルアンモニウムブチレート、テトラメチルアンモニウムベンゾエート、テトラメチルアンモニウムヒドロキシド、テトラエチルアンモニウムホルメート、テトラエチルアンモニウムアセテート、テトラエチルアンモニウムプロピオネート、テトラエチルアンモニウムブチレート、テトラエチルアンモニウムベンゾエート、テトラエチルアンモニウムヒドロキシド、テトラプロピルアンモニウムホルメート、テトラプロピルアンモニウムアセテート、テトラプロピルアンモニウムプロピオネート、テトラプロピルアンモニウムブチレート、テトラプロピルアンモニウムベンゾエート、テトラプロピルアンモニウムヒドロキシド、テトラブチルアンモニウムホルメート、テトラブチルアンモニウムアセテート、テトラブチルアンモニウムプロピオネート、テトラブチルアンモニウムブチレート、テトラブチルアンモニウムベンゾエート、テトラブチルアンモニウムヒドロキシド、テトラブチルホスホニウムアセテート、テトラブチルホスホニウムホルメート、エチルトリフェニルホスホニウムアセテート、テトラブチルホスホニウムベンゾトリアゾレート、テトラフェニルホスホニウムフェノレート、トリヘキシルテトラデシルホスホニウムデカノエート、テトラメチルアンモニウムフロリド、テトラエチルアンモニウムフロリド、テトラブチルアンモニウムフロリド、テトラオクチルアンモニウムフロリド、ベンジルトリメチルアンモニウムフロリド、テトラブチルホスホニウムヒドロキシド、テトラブチルホスホニウムフロリド、テトラブチルアンモニウムクロリド、テトラブチルアンモニウムブロニド、テトラブチルアンモニウムヨージド、テトラエチルアンモニウムクロリド、テトラエチルアンモニウムブロミド、テトラエチルアンモニウムヨージド、テトラメチルアンモニウムクロリド、テトラメチルアンモニウムブロミド、テトラメチルアンモニウムヨージド、ベンジルトリメチルアンモニウムクロリド、ベンジルトリエチルアンモニウムクロリド、ベンジルトリプロピルアンモニウムクロリド、ベンジルトリブチルアンモニウムクロリド、メチルトリブチルアンモニウムクロリド、メチルトリプロピルアンモニウムクロリド、メチルトリエチルアンモニウムクロリド、メチルトリフェニルアンモニウムクロリド、フェニルトリメチルアンモニウムクロリド、ベンジルトリメチルアンモニウムブロミド、ベンジルトリエチルアンモニウムブロミド、ベンジルトリプロピルアンモニウムブロミド、ベンジルトリブチルアンモニウムブロミド、メチルトリブチルアンモニウムブロミド、メチルトリプロピルアンモニウムブロミド、メチルトリエチルアンモニウムブロミド、メチルトリフェニルアンモニウムブロミド、フェニルトリメチルアンモニウムブロミド、ベンジルトリメチルアンモニウムヨージド、ベンジルトリエチルアンモニウムヨージド、ベンジルトリプロピルアンモニウムヨージド、ベンジルトリブチルアンモニウムヨージド、メチルトリブチルアンモニウムヨージド、メチルトリプロピルアンモニウムヨージド、メチルトリエチルアンモニウムヨージド、メチルトリフェニルアンモニウムヨージド、フェニルトリメチルアンモニウムヨージド、テトラメチルアンモニウムフロリド、テトラエチルアンモニウムフロリド、テトラブチルアンモニウムフロリド、テトラオクチルアンモニウムフロリドおよびベンジルトリメチルアンモニウムフロリドから選択される触媒Ｂ）が含まれることを特徴とする、請求項１〜１０の少なくとも一項に記載の反応性イソシアネート基を有する組成物。
【請求項１２】
成分Ｂ）として、テトラエチルアンモニウムベンゾエートおよび／またはテトラブチルアンモニウムヒドロキシドが含まれることを特徴とする、請求項１１に記載の反応性イソシアネート基を有する組成物。
【請求項１３】
成分Ｃ）として、グリシジルエーテルおよびグリシジルエステル、脂肪族エポキシド、ビスフェノールＡをベースとするジグリシジルエーテルおよび／またはグリシジルメタクリレートが含まれることを特徴とする、請求項１〜１２の少なくとも一項に記載の反応性イソシアネート基を有する組成物。
【請求項１４】
トリグリシジルイソシアヌレート、テレフタル酸ジグリシジルエステルおよびトリメリット酸トリグリシジルエステルからの混合物、バーサチック酸のグリシジルエステル、３，４−エポキシシクロヘキシルメチル−３’，４’−エポキシシクロヘキサンカルボキシレート（ＥＣＣ）、ビスフェノールＡをベースとするジグリシジルエーテル、エチルヘキシルグリシジルエーテル、ブチルグリシジルエーテル、ペンタエリトリットテトラグリシジルエーテル、または遊離エポキシ基を備えるその他のポリポックスタイプが単独または混合物で含まれることを特徴とする、請求項１３に記載の反応性イソシアネート基を有する組成物。
【請求項１５】
成分Ｄ）として、少なくとも２０の酸価を備える硫酸、酢酸、安息香酸、マロン酸、テレフタル酸、フタル酸、コポリエステルおよび／またはコポリアミドが含まれることを特徴とする、請求項１〜１４の少なくとも一項に記載の反応性イソシアネート基を有する組成物。
【請求項１６】
成分Ｅ）として、２０〜５００ｍｇＫＯＨ／ｇのＯＨ価および２５０〜６０００ｇ／モルの平均分子量を備えるポリエステル、ポリエーテル、ポリアクリレート、ポリウレタン、ポリエーテルおよび／またはポリカーボネートが含まれることを特徴とする、請求項１〜１５の少なくとも一項に記載の反応性イソシアネート基を有する組成物。
【請求項１７】
成分Ｅ）として、２０〜１５０ｍｇＫＯＨ／ｇのＯＨ価および５００〜６０００ｇ／モルの平均分子量を備えるヒドロキシル基含有ポリエステルが含まれることを特徴とする、請求項１〜１６の少なくとも一項に記載の反応性イソシアネート基を有する組成物。
【請求項１８】
成分Ｅ）として、ポリカルボン酸およびグリシド化合物の反応生成物が含まれることを特徴とする、請求項１〜１７の少なくとも一項に記載の反応性イソシアネート基を有する組成物。
【請求項１９】
成分Ｅ）として、分子量範囲２５０〜８５００ｇ／モルの、イソシアネート基に対して反応性であるヒドロキシル基を有するポリチオエーテル、ポリアセタール、ポリエポキシド、ポリエステルアミドおよび／またはポリウレタンが含まれることを特徴とする、請求項１〜１８の少なくとも一項に記載の反応性イソシアネート基を有する組成物。
【請求項２０】
成分Ｅ）として、少なくとも３２ｇ／モルの分子量のモノ−、ジ−および／またはポリオールが含まれることを特徴とする、請求項１〜１９の少なくとも一項に記載の反応性イソシアネート基を有する組成物。
【請求項２１】
Ａ）対Ｅ）の当量比、したがってＮＣＯ／ＯＨ基の比率が＞１、好ましくはＮＣＯ／ＯＨが＞１．５に達することを特徴とする、請求項１〜２０の少なくとも一項に記載の反応性イソシアネート基を有する組成物。
【請求項２２】
１２０〜１３０℃の温度範囲内における均質化によって、本質的に：
Ａ）芳香族、脂肪族、（シクロ）脂肪族もしくは脂環式ジイソシアネート類および／またはポリイソシアネート類をベースとする、それらのＮＣＯ基は場合により部分的にヒドロキシル基および／またはアミン基を有する化合物と反応されており、全調製物に対して１０〜９９．８質量％にある、少なくとも１つのイソシアネート基を有する化合物と、
Ｂ）触媒としての、対イオンとしてハロゲンまたは有機もしくは無機酸アニオンもしくはヒドロキシドを備える、全調製物に対して０．１〜３質量％にある少なくとも１つの第４級アンモニウム塩および／または第４級ホスホニウム塩と、
Ｃ）補助触媒としての、エポキシド基を備える、全調製物に対して０．１〜５質量％にある少なくとも１つの化合物とを含有する反応性イソシアネート基を有する組成物を製造するための方法。
【請求項２３】
本質的に：
Ａ）芳香族、脂肪族、（シクロ）脂肪族もしくは脂環式ジイソシアネート類および／またはポリイソシアネート類をベースとする、それらのＮＣＯ基は場合により部分的にヒドロキシル基および／またはアミン基を有する化合物と反応されており、全調製物に対して１０〜９９．８質量％にある、少なくとも１つのイソシアネート基を有する化合物と、
Ｂ）触媒としての、対イオンとしてハロゲンまたは有機もしくは無機酸アニオンもしくはヒドロキシドを備える、全調製物に対して０．１〜３質量％にある少なくとも１つの第４級アンモニウム塩および／または第４級ホスホニウム塩と、
Ｃ）補助触媒としての、エポキシド基を備える、全調製物に対して０．１〜５質量％にある少なくとも１つの化合物とを含有する、反応性イソシアネート基を有する組成物からなる、請求項１〜２１の少なくとも一項に記載の反応性イソシアネート基を有する組成物のコーティング材としての使用。
【請求項２４】
プライマー、中間膜、上塗り剤、クリアラッカーまたはシーリング材としての、請求項２３に記載の使用。
【請求項２５】
金属、合成樹脂、木材、繊維、ガラス、レザー、ＭＤＦ（中密度ファイバーボード）もしくはその他の耐熱性下塗りのためのラッカーおよび接着剤組成物を製造するための、請求項２３または２４に記載の使用。
【請求項２６】
Ａ）芳香族、脂肪族、（シクロ）脂肪族もしくは脂環式ジイソシアネート類および／またはポリイソシアネート類をベースとする、それらのＮＣＯ基は場合により部分的にヒドロキシル基および／またはアミン基を有する化合物と反応されており、全調製物に対して１０〜９９．８質量％にある、少なくとも１つのイソシアネート基を有する化合物と、
Ｂ）触媒としての、対イオンとしてハロゲンまたは有機もしくは無機酸アニオンもしくはヒドロキシドを備える、全調製物に対して０．１〜３質量％にある少なくとも１つの第４級アンモニウム塩および／または第４級ホスホニウム塩と、
Ｃ）補助触媒としての、エポキシド基を備える、全調製物に対して０．１〜５質量％にある少なくとも１つの化合物からなる請求項１〜２１の少なくとも一項に記載の反応性イソシアネート基を有する組成物を含む、コーティング材。
【請求項２７】
本質的に
Ａ）芳香族、脂肪族、（シクロ）脂肪族もしくは脂環式ジイソシアネート類および／またはポリイソシアネート類をベースとする、それらのＮＣＯ基は場合により部分的にヒドロキシル基および／またはアミン基を有する化合物と反応されており、全調製物に対して１０〜９９．８質量％にある、少なくとも１つのイソシアネート基を有する化合物と、
Ｂ）触媒としての、対イオンとしてハロゲンまたは有機もしくは無機酸アニオンもしくはヒドロキシドを備える、全調製物に対して０．１〜３質量％にある少なくとも１つの第４級アンモニウム塩および／または第４級ホスホニウム塩と、
Ｃ）補助触媒としての、エポキシド基を備える、全調製物に対して０．１〜５質量％にある少なくとも１つの化合物からなる反応性イソシアネート基を有する組成物を含む、金属コーティング組成物。
【請求項２８】
本質的に
Ａ）芳香族、脂肪族、（シクロ）脂肪族もしくは脂環式ジイソシアネート類および／またはポリイソシアネート類をベースとする、それらのＮＣＯ基は場合により部分的にヒドロキシル基および／またはアミン基を有する化合物と反応されており、全調製物に対して１０〜９９．８質量％にある、少なくとも１つのイソシアネート基を有する化合物と、
Ｂ）触媒としての、対イオンとしてハロゲンまたは有機もしくは無機酸アニオンもしくはヒドロキシドを備える、全調製物に対して０．１〜３質量％にある少なくとも１つの第４級アンモニウム塩および／または第４級ホスホニウム塩と、
Ｃ）補助触媒としての、エポキシド基を備える、全調製物に対して０．１〜５質量％にある少なくとも１つの化合物からなる反応性イソシアネート基を有する組成物を含む、木材コーティング組成物。
【請求項２９】
本質的に
Ａ）芳香族、脂肪族、（シクロ）脂肪族もしくは脂環式ジイソシアネート類および／またはポリイソシアネート類をベースとする、それらのＮＣＯ基は場合により部分的にヒドロキシル基および／またはアミン基を有する化合物と反応されており、全調製物に対して１０〜９９．８質量％にある、少なくとも１つのイソシアネート基を有する化合物と、
Ｂ）触媒としての、対イオンとしてハロゲンまたは有機もしくは無機酸アニオンもしくはヒドロキシドを備える、全調製物に対して０．１〜３質量％にある少なくとも１つの第４級アンモニウム塩および／または第４級ホスホニウム塩と、
Ｃ）補助触媒としての、エポキシド基を備える、全調製物に対して０．１〜３質量％にある少なくとも１つの化合物からなる反応性イソシアネート基を有する組成物を含む、レザーコーティング組成物または繊維コーティング組成物。
【請求項３０】
本質的に
Ａ）芳香族、脂肪族、（シクロ）脂肪族もしくは脂環式ジイソシアネート類および／またはポリイソシアネート類をベースとする、それらのＮＣＯ基は場合により部分的にヒドロキシル基および／またはアミン基を有する化合物と反応されており、全調製物に対して１０〜９９．８質量％にある、少なくとも１つのイソシアネート基を有する化合物と、
Ｂ）触媒としての、対イオンとしてハロゲンまたは有機もしくは無機酸アニオンもしくはヒドロキシドを備える、全調製物に対して０．１〜３質量％にある少なくとも１つの第４級アンモニウム塩および／または第４級ホスホニウム塩と、
Ｃ）補助触媒としての、エポキシド基を備える、全調製物に対して０．１〜５質量％にある少なくとも１つの化合物からなる反応性イソシアネート基を有する組成物を含む、合成樹脂コーティング組成物またはガラスコーティング組成物。
【請求項３１】
自動車のボディ、オートバイおよび自転車、建築部材および家庭用器具のための、請求項２７に記載の金属コーティング組成物。
【請求項３２】
成分Ｄ）〜Ｇ）のうちの少なくとも１つが含まれることを特徴とする、請求項２７〜３１の一項に記載のコーティング組成物。
【請求項３３】
請求項２〜２１の少なくとも一項に記載のこれらの化合物が含まれることを特徴とする、請求項２７〜３２の一項に記載のコーティング組成物。
【発明の詳細な説明】
【技術分野】
【０００１】
本発明は、イソシアネートに対して反応性である成分を含まずに硬化可能なイソシアネート基を有する組成物、そのような組成物を製造する方法ならびにそれらの使用に関する。
【０００２】
外部または内部ブロックされたポリイソシアネートは、熱架橋可能なポリウレタン（ＰＵＲ）−ラッカー組成物および接着剤組成物のために有用な架橋剤である。
【０００３】
そこで例えばＤＥ−ＯＳ  ２７３５４９７は、卓越した天候安定性および熱安定性を備えるＰＵＲ−ラッカーについて記載している。製造法についてＤＥ−ＯＳ  ２７１２９３１に記載されている架橋剤は、ε−カプロラクタムブロック化イソシアヌレート基を含有するイソホロンジイソシアネートから構成される。さらに、それらのポリイソシアネート基が同様にブロックされているウレタン基、ビウレット基または尿素基含有ポリイソシアネートも公知である。
【０００４】
これらの外部ブロックされた系の欠点は、熱架橋反応中にブロック化剤が分離されることにある。ブロック化剤は環境内に放出される可能性があるので、環境学的および労働衛生学的理由から、排気の浄化および／またはブロック化剤回収のために特別な予防措置を講じなければならない。さらに、これらの架橋剤は極めて低い反応性を有している。そこで１７０℃を超える硬化温度が不可欠である。
【０００５】
ＤＥ−ＯＳ  ３０３０５３９およびＤＥ−ＯＳ  ３０３０５７２は、それらの末端イソシアネート基がモノアルコール類またはモノアミン類を用いて不可逆性にブロックされている、ウレトジオン基を含有する重付加化合物を製造する方法を記載している。欠点となるのは、特にＰＵＲラッカーコーティングの極めて低い網目密度およびそれに伴う中等度の溶剤安定性をもたらす、架橋剤の鎖切断構成成分である。
【０００６】
ヒドロキシル基を末端とする、ウレトジオン基を含有する重付加化合物は、ＥＰ６６９３５３の目的である。これらは、それらが備える２つの官能基に基づいて溶剤に対する改良された抵抗性を示す。これらの組成物には、これらのウレトジオン基含有ポリイソシアネートに基づいて、硬化反応において液体化合物を放出しない点が共通している。だが、燃焼温度は少なくとも１８０℃という高い水準にある。
【０００７】
市販されている２Ｋ−調製物では、イソシアネート含有成分はイソシアネート基に対して反応性である成分と混合され、反応させられる。これは、適切な化学量論に注意を払わなければならないが、実際上では配量または計算において繰返し失敗することが多いという欠点を有している。さらに、高反応性系では、攪拌混合もまた最適に行われなければならないが、これは装置に関する費用が高額になることを意味している。
【０００８】
湿潤硬化性ポリウレタン系（例、ＤＥ１９６４６８７９参照）は、ＮＣＯ成分以外のその他の反応パートナーを必要としない。しかし、これらの系は、硬化する工程が比較的に長期間（温度および湿度各々に従って１〜４週間）持続し、環境パラメータに大きくに左右されるという欠点を有している。
【０００９】
そこで本発明の課題は、反応パートナーを添加せずに、少なくとも化学量論的量の反応パートナーを添加せずに硬化できる、反応性イソシアネート基を含有する組成物を見いだすことであった。
【００１０】
驚くべきことに、本発明による組成物はこの課題を満たすことが見いだされた。
【００１１】
本発明の目的は、本質的には：
Ａ）芳香族、脂肪族、（シクロ）脂肪族もしくは脂環式ジイソシアネート類および／またはポリイソシアネート類をベースとする、それらのＮＣＯ基は場合により部分的にヒドロキシル基および／またはアミン基を有する化合物と反応されており、全調製物に対して１０〜９９．８質量％にある、少なくとも１つのイソシアネート基を有する化合物と、
Ｂ）触媒としての、対イオンとしてハロゲンまたは有機もしくは無機酸アニオンもしくはヒドロキシドを備える、全調製物に対して０．１〜３質量％にある少なくとも１つの第４級アンモニウム塩および／または第４級ホスホニウム塩と、
Ｃ）補助触媒としての、エポキシド基を備える、全調製物に対して０．１〜５質量％にある少なくとも１つの化合物と、
Ｄ）場合により、全調製物に対して０．０１〜２０質量％にあるモノマー形もしくはポリマー形の少なくとも１つの酸と、
Ｅ）場合により、全調製物に対して０．５〜７０質量％にあるヒドロキシル基含有化合物と、
Ｆ）場合により、全調製物に対して０．００１〜５０質量％にある助剤および添加剤と、
Ｇ）場合により、全調製物に対して１〜７０質量％にある溶剤と、を含有する反応性イソシアネート基を有する組成物である。
【００１２】
本発明のまた別の目的は、本発明による組成物を製造するための方法である。
【００１３】
本発明による組成物は、反応性である。これは、本組成物が８０〜１６０℃では５〜３０分間以内に硬化することを意味する。
【００１４】
イソシアネート基を有する組成物としての成分Ａ）は、基本的には芳香族、脂肪族、（シクロ）脂肪族もしくは脂環式ジイソシアネートおよび／またはポリイソシアネートをベースとする幅広い多彩なイソシアネート類に属している。本発明によると、例えばイソホロンジイソシアネート（ＩＰＤＩ）、ヘキサメチレンジイソシアネート（ＨＤＩ）、２，２’−ジシクロヘキシルメタンジイソシアネート／２，４’−ジシクロヘキシルメタンジイソシアネート／４，４’−ジシクロヘキシルメタンジイソシアネート（Ｈ12ＭＤＩ）、２−メチルペンタンジイソシアネート（ＭＰＤＩ）、２，２，４−トリメチルヘキサメチレンジイソシアネート／２，４，４−トリメチルヘキサメチレンジイソシアネート（ＴＭＤＩ）、ノルボルナンジイソシアネート（ＮＢＤＩ）、メチレンジフェニルジイソシアネート（ＭＤＩ）、トルイジンジイソシアネート（ＴＤＩ）およびテトラメチルキシレンジイソシアネート（ＴＭＸＤＩ）などのジイソシアネート類がイソシアネート基を有する化合物Ａ）として使用される。極めて特に好ましくは、ＩＰＤＩ、４，４’−Ｈ12ＭＤＩおよびＨＤＩが使用される。当然ながら、混合物もまた使用できる。これらのイソシアネート基を有する組成物は、全調製物に対して１０〜９９．８質量％にある、純粋形または、例えば、イソシアヌレート、アロファネート、尿素、ビウレットおよび／またはカルボジイミドなどのそれらの誘導体形にある。純粋形または誘導体化されたイソシアネートは、ヒドロキシル基もしくはアミン基を有する化合物と反応することができるので、結果としてそこから成分Ａ）としてのイソシアネート基を有するプレポリマーが生じる。
【００１５】
これらのイソシアネート基を備えるイソシアネートからイソシアネート基を有するプレポリマー成分Ａ）への変換は、遊離ＮＣＯ基とヒドロキシル基含有および／またはアミン基含有モノマーもしくはポリマー、例えばポリエステル、ポリチオエーテル、ポリエーテル、ポリカプロラクタム、ポリエポキシド、ポリエステルアミド、ポリアミド、ポリエーテルアミン、ポリウレタンもしくは鎖伸長剤としての低分子量ジ−、トリ−および／またはテトラアルコールおよび場合により鎖破壊剤としてのモノアミンおよび／またはモノアルコールとの反応を含んでおり、既に頻回に報告されている（ＤＥ１９８５１１８２、ＤＥ１９７０００１４、ＷＯ９８／３４９７２、ＷＯ９７／４６６０９３、ＥＰ６６９３５３、ＥＰ６６９３５４）。このためには、例えばＤＢＴＬのような本発明による触媒は使用されない。
【００１６】
モノマーのイソシアネートの過剰な含量は、場合により、蒸留によって、例えばプレポリマー混合物Ａ）から直接蒸留もしくは薄層蒸留を用いて分離することができる。
【００１７】
プレポリマーＡ）のＮＣＯ含量は、１〜４５％の間で変動する可能性があり、このときＮＣＯ／ＯＨ基の比率は＞１である。
【００１８】
好ましくは、３０〜２５０ｍｇＫＯＨ／ｇのＯＨ価および２５０〜６，０００ｇ／モルの平均分子量を備えるポリエステル、またはモノマーのジアルコール類、例えばエチレングリコール、プロパンジオール−（１，２）および−（１，３）、２，２−ジメチルプロパンジオール−（１，３）、ブタンジオール−（１，４）、ヘキサンジオール−（１，６）、２−メチルペンタンジオール−１，５、２，２，４−トリメチルヘキサンジオール−（１，６）、２，４，４−トリメチルヘキサンジオール−（１，６）、ヘプタンジオール−（１，７）、ドデカンジオール−（１，１２）、オクタデセン−９，１０−ジオール−（１，１２）、チオジグリコール、オクタデカンジオール−（１，１８）、２，４−ジ−メチル−２−プロピルヘプタンジオール−（１，３）、ジエチレングリコール、トリエチレングリコール、テトラエチレングリコール、トランス−およびシス−１，４−シクロ−ヘキサンジメタノールが使用される。
【００１９】
Ｂ）の下の触媒としては、対イオンとしてのハロゲンまたは有機もしくは無機酸イオンを備える第４級アンモニウム塩および／または第４級ホスホニウム塩が使用される。そのための例は、テトラメチルアンモニウムホルメート、テトラメチルアンモニウムアセテート、テトラメチルアンモニウムプロピオネート、テトラメチルアンモニウムブチレート、テトラメチルアンモニウムベンゾエート、テトラメチルアンモニウムヒドロキシド、テトラエチルアンモニウムホルメート、テトラエチルアンモニウムアセテート、テトラエチルアンモニウムプロピオネート、テトラエチルアンモニウムブチレート、テトラエチルアンモニウムベンゾエート、テトラエチルアンモニウムヒドロキシド、テトラプロピルアンモニウムホルメート、テトラプロピルアンモニウムアセテート、テトラプロピルアンモニウムプロピオネート、テトラプロピルアンモニウムブチレート、テトラプロピルアンモニウムベンゾエート、テトラプロピルアンモニウムヒドロキシド、テトラブチルアンモニウムホルメート、テトラブチルアンモニウムアセテート、テトラブチルアンモニウムプロピオネート、テトラブチルアンモニウムブチレート、テトラブチルアンモニウムベンゾエート、テトラブチルアンモニウムヒドロキシド、テトラブチルホスホニウムアセテート、テトラブチルホスホニウムホルメート、エチルトリフェニルホスホニウムアセテート、テトラブチルホスホニウムベンゾトリアゾレート、テトラフェニルホスホニウムフェノレート、トリヘキシルテトラデシルホスホニウムデカノエート、テトラメチルアンモニウムフロリド、テトラエチルアンモニウムフロリド、テトラブチルアンモニウムフロリド、テトラオクチルアンモニウムフロリド、ベンジルトリメチルアンモニウムフロリド、テトラブチルホスホニウムヒドロキシド、テトラブチルホスホニウムフロリド、テトラブチルアンモニウムクロリド、テトラブチルアンモニウムブロニド、テトラブチルアンモニウムヨージド、テトラエチルアンモニウムクロリド、テトラエチルアンモニウムブロミド、テトラエチルアンモニウムヨージド、テトラメチルアンモニウムクロリド、テトラメチルアンモニウムブロミド、テトラメチルアンモニウムヨージド、ベンジルトリメチルアンモニウムクロリド、ベンジルトリエチルアンモニウムクロリド、ベンジルトリプロピルアンモニウムクロリド、ベンジルトリブチルアンモニウムクロリド、メチルトリブチルアンモニウムクロリド、メチルトリプロピルアンモニウムクロリド、メチルトリエチルアンモニウムクロリド、メチルトリフェニルアンモニウムクロリド、フェニルトリメチルアンモニウムクロリド、ベンジルトリメチルアンモニウムブロミド、ベンジルトリエチルアンモニウムブロミド、ベンジルトリプロピルアンモニウムブロミド、ベンジルトリブチルアンモニウムブロミド、メチルトリブチルアンモニウムブロミド、メチルトリプロピルアンモニウムブロミド、メチルトリエチルアンモニウムブロミド、メチルトリフェニルアンモニウムブロミド、フェニルトリメチルアンモニウムブロミド、ベンジルトリメチルアンモニウムヨージド、ベンジルトリエチルアンモニウムヨージド、ベンジルトリプロピルアンモニウムヨージド、ベンジルトリブチルアンモニウムヨージド、メチルトリブチルアンモニウムヨージド、メチルトリプロピルアンモニウムヨージド、メチルトリエチルアンモニウムヨージド、メチルトリフェニルアンモニウムヨージド、フェニルトリメチルアンモニウムヨージド、テトラメチルアンモニウムフロリド、テトラエチルアンモニウムフロリド、テトラブチルアンモニウムフロリド、テトラオクチルアンモニウムフロリドおよびベンジルトリメチルアンモニウムフロリドである。これらの触媒は、単独で、または混合物で添加することができる。これらはカプセル封入またはポリマー結合させることができる。好ましくは、テトラエチルアンモニウムベンゾエートおよびテトラブチルアンモニウムヒドロキシドが使用される。
【００２０】
触媒Ｂ）の比率は、全調製物に対して０．１〜３質量％、好ましくは全調製物に対して０．３〜２質量％であってよい。
【００２１】
補助触媒Ｃ）としてはエポキシドが使用される。このとき考慮の対象となるのは、例えばグリシジルエーテルおよびグリシジルエステル、脂肪族エポキシド、ビスフェノールＡをベースとするジグリシジルエーテルならびにグリシジルメタクリレートである。そのようなエポキシドの例は、トリグリシジルイソシアヌレート（ＴＧＩＣ、商標名Ａｒａｌｄｉｔ  ８１０、Ｈｕｎｔｓｍａｎ社）、テレフタル酸ジグリシジルエステルおよびトリメリット酸トリグリシジルエステル（商標名Ａｒａｌｄｉｔ  ＰＴ  ９１０および９１２、Ｈｕｎｔｓｍａｎ社）からの混合物、バーサチック酸のグリシジルエステル（商標名Ｋａｒｄｕｒａ  Ｅ１０、Ｓｈｅｌｌ社）、３，４−エポキシシクロヘキシルメチル−３’，４’−エポキシシクロヘキサンカルボキシレート（ＥＣＣ）、ビスフェノールＡ（商標名ＥＰＩＫＯＴＥ  ８２８、Ｓｈｅｌｌ社）をベースとするジグリシジルエーテル、エチルヘキシルグリシジルエーテル、ブチルグリシジルエーテル、ペンタエリトリットテトラグリシジルエーテル（商標名Ｐｏｌｙｐｏｘ  Ｒ１６、ＵＰＰＣ  ＡＧ社）ならびに遊離エポキシ基を備えるその他のポリポックスタイプである。好ましくは、Ａｒａｌｄｉｔ  ＰＴ  ９１０および／または９１２が使用される。
【００２２】
触媒Ｃ）の比率は全調製物に対して０．１〜５質量％、好ましくは０．３〜２質量％であってよく、それらは単独または混合物で含有されてよい。
【００２３】
Ｄ）の下に挙げた酸は、ブレンシュテット酸もしくはルイス酸の特性を有する、固体もしくは液体、有機もしくは無機、モノマーもしくはポリマー全ての物質である。例として、以下の：硫酸、酢酸、安息香酸、マロン酸、コハク酸、テレフタル酸、さらにまた少なくとも２０の酸価を備えるコポリエステルもしくはコポリアミドを挙げられる。存在する場合は、全調製物に対するこれらの酸の比率は、０．０１〜２０質量％、好ましくは０．１〜５質量％であってよく、それらは単独または混合物で含有されてよい。
【００２４】
ヒドロキシル基を含有する化合物Ｅ）としては、例えば２０〜５００ｍｇＫＯＨ／ｇ、好ましくは３０〜１２０ｍｇＫＯＨ／ｇのＯＨ価を備えるポリマーが使用される。
【００２５】
ヒドロキシル基を含有するポリマーＥ）においては、２０〜５００（単位：ｍｇＫＯＨ／ｇ）のＯＨ価および２５０〜６０００ｇ／モルの平均分子量を備えるポリエステル、ポリエーテル、ポリアクリレート、ポリウレタン、ポリエーテルおよび／またはポリカーボネートが使用される。特に好ましいのは、２０〜１５０のＯＨ価および５００〜６０００ｇ／モルの平均分子量を備えるヒドロキシル基含有ポリエステルであろう。当然ながら、そのようなポリマーの混合物もまた使用できる。
【００２６】
ポリマーＥ）としては、特に好ましくはヒドロキシ基を含有するポリエステルが使用される。これらのポリエステルを製造するために好ましいカルボン酸類は、脂肪族、脂環式、芳香族および／または複素環式性質であってよく、場合によりハロゲン原子と置換されてよい、および／または不飽和であってよい。これについての例としては、以下の：コハク酸、アジピン酸、コルク酸、アゼライン酸、セバシン酸、フタル酸、テレフタル酸、イソフタル酸、トリメリット酸、ピロメリット酸、テトラヒドロフタル酸、ヘキサヒドロフタル酸、ヘキサヒドロテレフタル酸、ジ−およびテトラクロルフタル酸、エンドメチレンテトラヒドロフタル酸、グルタル酸、マレイン酸、およびフマル酸、ないしは入手可能である限り、それらの無水物、テレフタル酸ジメチルエステル、テレフタル酸−ビス−グリコエステル、さらにその上環式モノカルボン酸、例えば安息香酸、ｐ−ｔｅｒｔ−ブチル安息香酸またはヘキサヒドロ安息香酸を挙げられる。
【００２７】
多価アルコールとしては、例えば、エチレングリコール、１，２−および１，３−プロピレングリコール、１，４−および２，３−ブチレングリコール、ジ−β−ヒドロキシエチレンブタンジオール、１，６−ヘキサンジオール、１，８−オクタンジオール、ネオペンチルグリコール、シクロヘキサンジオール、ビス−（１，４−ヒドロキシメチル）−プロパン、２−メチルプロパンジオール−１，３．２−メチルペンタンジオール−１，５、２，２，４（２，４，４）−トリメチルヘキサンジオール−１，６、グリセリン、トリメチロールプロパン、トリメチロールエタン、ヘキサントリオール−１，２，６、ブタントリオール−１，２，４、トリス−（β−ヒドロキシエチル）−イソシアヌレート、ペンタエリトリット、マンニットおよびソルビットならびにジエチレングリコール、トリエチレングリコール、テトラエチレングリコール、ジプロピレングリコール、ポリプロピレングリコール、ポリブチレングリコール、キシレングリコールおよびヒドロキシピバリン酸ネオペンチルグリコールエステルがポリエステルＥ）を製造するための考慮の対象となる。
【００２８】
ラクトン類、例えばε−カプロラクトンまたはヒドロキシカルボン酸、例えばヒドロキシピバリン酸、ε−ヒドロキシデカン酸、ε−ヒドロキシカプロン酸、チオグリコール酸由来のモノ−およびポリエステルもまたポリマーＥを製造するための出発物質として使用できる。上記のポリカルボン酸ないしはそれらの誘導体およびポリフェノール類、例えばヒドロキノン、ビスフェノール−Ａ、４，４’−ジヒドロキシビフェニルもしくはビス−（４−ヒドロキシフェニル）−スルホン由来のポリエステル；ヒドロキノン、ジフェニロールプロパン、ｐ−キリリレングリコール、エチレングリコール、ブタンジオールもしくはヘキサンジオール−１，６およびその他のポリオール類から、例えばホスゲンもしくはジエチル−ないしはジフェニルカルボネートを用いた通例の凝縮反応によって、または環式カーボネート類、例えばグリコールカーボネートもしくはビニリデンカーボネートから公知の方法において重合によって入手される炭酸類のポリエステル；ケイ酸類のポリエステル、例えばメタン−、エタン−、β−クロールエタン−、ベンゾールもしくはスチロールリン酸−、−リン酸クロリドもしくは−リン酸エステルなどのリン酸類のポリエステルならびに上記に挙げた種類のポリアルコール類もしくはポリフェノール類のポリエステル；ホウ酸類のポリエステル；ポリシロキサン、例えば水を用いたジアルキルジクロールシランの加水分解およびその後のポリアルコール類を用いた処理、例えばアリルアルコールもしくはアクリル酸などのオレフィン類へのポリシロキサン二水和物の添加によって入手できる生成物は、ポリマーＥ）を製造するための出発物質として適切である。
【００２９】
好ましいポリエステルＥ）は、さらにまた例えばＤＥ−ＯＳ  ２４１０５１３に記載されているように、ポリカルボン酸とグリシド化合物の反応生成物である。
【００３０】
使用可能なグリシジル化合物の例は、例えばグリシジルパルミテート、グリシジルラウレートおよびグリシジルステアレートのような４〜１８個の炭素原子を有する一塩基性酸を備える２，３−エポキシ−１−プロパノールのエステル、例えばブチレンオキシドのような４〜１８個の炭素原子を備えるアルキレンオキシドおよび例えばオクチルグリシジルエーテルなどのグリシジルエーテルである。
【００３１】
ポリエステルＥ）は、それ自体は公知の方法で１００〜２６０℃、好ましくは１３０〜２２０℃の温度での、溶融物中もしくは共沸性操作方法において不活性雰囲気中での凝縮によって、例えばＭｅｔｈｏｄｅｎ  ｄｅｒ  Ｏｒｇａｎｉｓｃｈｅｎ  Ｃｈｅｍｉｅ（Ｈｏｕｂｅｎ−Ｗｅｙｌ）；第１４／２巻、第１〜５頁、第２１〜２３頁、第４０〜４４頁、Ｇｅｏｒｇ  Ｔｈｉｅｍｅ  Ｖｅｒｌａｇ，  Ｓｔｕｔｔｇａｒｔ，  １９６３またはＣ．Ｒ．  Ｍａｒｔｅｎｓ，  Ａｌｋｙｄ  Ｒｅｓｉｎｓ、第５１〜５９頁、Ｒｅｉｎｈｏｌｄ  Ｐｌａｓｔｉｃｓ  Ａｐｐｌ．  Ｓｅｒｉｅｓ，  Ｒｅｉｎｈｏｌｄ  Ｐｕｂｌｉｓｈｉｎｇ  Ｃｏｍｐ．，  Ｎｅｗ  Ｙｏｒｋ，  １９６１に記載されている方法で入手することができる。
【００３２】
ポリマーＥ）としては、さらにヒドロキシ官能性ポリエーテルおよびポリカーボネートも考慮の対象となる。好ましいポリエーテルは、例えばエチレンオキシド、プロピレンオキシド、ブチレンオキシド、トリメチレンオキシド、３，３−ビス−（クロルメチル）−オキサビシクロブタン、テトラヒドロフラン、スチロールオキシドもしくはジフェニロールプロパンのビス−（２，５）−エポキシプロピルエーテルなどのエポキシド類の例えば三フッ化ホウ素のようなルイス酸の存在下でのカチオン性重合、またはアルカリヒドロキシドもしくはアルカリアルコレートを用いたアニオン性重合によるまたはこれらのエポキシドの添加による重付加によって、場合により混合物中で、または順に出発成分と、例えばアルコールもしくはアミン、反応性の水素原子、例えば水、エチレングリコール、ポリプロピレングリコール−（１，３）もしくは−（１，２）、ペンタメチレングリコール、ヘキサンジオール、デカメチレングリコール、トリメチロールプロパン、グリセリン、アニリン、アンモニア、エタノールアミン、エチレンジアミン、ジ−（β−ヒドロキシプロピル）−メチルアミンならびにヒドロキシアルキル化フェノール類、例えばジ−（β−ヒドロキシエトキシ）−レゾルシンから製造することができる。
【００３３】
例として挙げた、カーボネート基を有するポリマーＥ）は、周知のように、例として挙げた分子量範囲６２〜３００の二価もしくは三価アルコールとジアリールカーボネート、例えばジフェニルカーボネート、ホスゲンもしくは好ましくは環式カーボネート、例えばトリメチレンカーボネートもしくは２，２−ジメチル−トリメチレンカーボネート（ＮＰＣ）との置換またはそのような環式カーボネートの混合によって入手することができる。特に好ましいカーボネートジオールは、上述した出発分子としての二価アルコールとＮＰＣとから開環反応下で製造できるカーボネートジオールである。
【００３４】
ポリマーＥ）としては、ポリウレタン化学においてそれ自体は公知である、例えば分子量範囲２５０〜８，５００ｇ／モルのイソシアネート基に対して反応性である、ヒドロキシル基を有するポリチオエーテル、ポリアセタール、ポリエポキシド、ポリエステルアミドもしくはポリウレタンが適合する。
【００３５】
当然ながら、上述したポリマーＥ）の混合物もまた使用できる。
【００３６】
モノマーのアルコールＥ）としては、少なくとも３２の分子量を有するモノ−、ジ−もしくはポリオールが適合する。
【００３７】
例えば、モノアルコール類には、メタノール、エタノール、ｎ−プロパノール、イソプロパノール、ｎ−ブタノール、イソブタノール、ｓｅｃ−ブタノール、イソマーのペンタノール、ヘキサノール、オクタノールおよびノナノール、ｎ−デカノール、ｎ−ドデカノール、ｎ−テトラデカノール、ｎ−ヘキサデカノール、ｎ−オクタデカノール、シクロヘキサノール、イソマーのメチルシクロヘキサノールならびにヒドロキシメチルシクロヘキサンが考慮の対象となる。
【００３８】
ジオール類においては、例えば、エチレングリコール、トリエチレングリコール、ブタンジオール−１，４、ペンタンジオール−１，５、ヘキサンジオール−１，６、３−メチルペンタンジオール−１，５、ネオペンチルグリコール、２，２，４（２，４，４）−トリメチルヘキサンジオールならびにヒドロキシピバリン酸ネオペンヒルグリコールエステルが考慮の対象となる。
【００３９】
トリオール類においては、例えば、トリメチロールプロパン、ジトリメチロールプロパン、トリメチロールエタン、ヘキサントリオール−１，２，６、ブタントリオール−１，２，４、トリス（β−ヒドロキシエチル）−イソシアヌレート、ペンタエリトリット、マンニットまたはソルビットが考慮の対象となる。
【００４０】
全てのヒドロキシル基含有成分Ｅ）には：Ａ）対Ｅ）の当量比、つまり＞１のＮＣＯ／ＯＨ基の比率、好ましくはＥ）が存在する場合には＞１．５のＮＣＯ／ＯＨ比が当てはまる。
【００４１】
本組成物のためには、例えば、ポリシリコーンもしくはアクリレートのような流展剤、例えば立体障害アミンのような光線保護剤、または例えばＥＰ６６９３５３に記載されているような他の助剤のような助剤および添加物Ｆ）を０．０５〜５質量％の総量で添加することができる。充填剤および例えば二酸化チタンのような顔料は、組成物全体の５０質量％までの量で添加することができる。
【００４２】
任意で、例えばすでにポリウレタン化学において公知である追加の触媒が含有されてよい。この場合には主として有機金属触媒、例えばジブチルスズジラウレート、または第３アミン、例えば１，４−ジアザビシクロ［２，２，２，］オクタンが０．００１〜１質量％の量で使用される。
【００４３】
溶剤Ｇ）としては、すべての液体の、反応条件下で不活性の有機および無機液体が考慮の対象となる。例としては、アセトン、酢酸エチル、酢酸ブチル、キシロール、Ｓｏｌｖｅｓｓｏ  １００、Ｓｏｌｖｅｓｓｏ  １５０、メトキシプロピルアセテートおよび二塩基性エステルが挙げられる。
【００４４】
本発明の目的は、さらにまた１２０〜１３０℃の温度範囲内における均質化によって反応性イソシアネート基を有する組成物を製造するための方法である。
【００４５】
本発明による組成物を製造するための全構成成分を均質化する工程は、適切な集合体内、例えば加熱可能な攪拌容器、混和機、または押出機内において行うことができるが、このとき１２０〜１３０℃の温度範囲が超えられてはならない。固体調製物においては、公知の方法、例えば静電粉末スプレー、焼結コーティング、または静電焼結コーティングによって適切な基質上へのスプレー可能な粉末の塗布を行うことができる。塗布後、層状の加工品は６０〜２２０℃の温度で４〜６０分間、好ましくは８０〜１６０℃で６〜３０分間にわたり硬化させるために加熱される。
【００４６】
本発明のまた別の目的は、本発明による反応性イソシアネート基を有する組成物のコーティング材としての、特別にはプライマー、中間膜、上塗り剤、クリアラッカー、接着剤もしくはシーリング材ならびにコーティング材自体としての使用である。
【００４７】
本発明の目的は、さらに金属、合成樹脂、ガラス、木材、繊維、ＭＤＦ（中密度ファイバーボード）もしくはレザー基質上への、またはその他の耐熱性下塗り剤への液体状および粉末状のラッカーコーティングを製造するための、本発明による反応性イソシアネート基を有する組成物の使用である。
【００４８】
本発明の目的は、さらに金属、合成樹脂、ガラス、木材、繊維、ＭＤＦ（中密度ファイバーボード）もしくはレザー基質上への、またはその他の耐熱性下塗り剤を接着するための接着剤組成物としての、本発明による反応性イソシアネート基を有する組成物の使用である。
【００４９】
同様に本発明の目的は、本発明による反応性イソシアネート基を有する組成物を含有している、特別には自動車のボディ、オートバイおよび自転車、建築部材および家庭用器具、木材コーティング組成物、ガラスコーティング組成物、繊維コーティング組成物、レザーコーティング組成物および合成樹脂コーティング組成物のための金属コーティング組成物である。
【００５０】
コーティングは単独で使用することも、多層構造のうちの１つの層として使用することもできる。それらは、例えばプライマーとして、中間膜として、または上塗り剤もしくはクリアラッカーとして塗布することができる。本コーティングの上方または下方にある層は、便宜的には熱によって、またはさらに照射によっても硬化させることができる。
【００５１】
以下では、本発明の目的を実施例によって詳細に説明する。
【００５２】
実施例
Ｉ．使用材料：
【表１】
2011510105.tif 000002
ＴG：ガラス転移点：
【００５３】
ＩＩ．ＮＣＯ−プレポリマーの製造
ＯＨ−ポリエステルＤＹＮＡＣＯＬＬ  ７１５０（１９１ｇ）は酢酸ブチル（ＢＡ）およびキシロール（１：１）の混合物１５０ｍＬ中に溶解させ、０．０２ｇのＤＢＴＬと混合した。この混合物を８０℃で３０分間以内に３１．７ｇのＩＰＤＩ中へ滴下した。さらにこの温度で１．５時間にわたり攪拌し、その後冷却した。ＮＣＯ含量は１．６％に達した。
【００５４】
ＩＩＩ．本発明による組成物１および比較例２*および４*
【表２】
2011510105.tif 000003
*  本発明によらない比較例；質量％
【００５５】
ＩＶ．結果
全ての調製物構成成分を混合し、磁気攪拌器を用いて２０分間にわたり攪拌する。
【００５６】
使用可能な調製物は、薄鋼板（Ｂｏｎｄｅｒ  Ｂｌｅｃｈｅ  １３０３）上に２０〜２５μｍの膜厚で一様に被覆し、１５０℃の換気オーブン内で硬化（３０分間）させる。
【００５７】
【表３】
2011510105.tif 000004
*  本発明によらない比較例
【００５８】
ＤＩＮ  ５３１５６に準拠したエリクセン深さ、ＡＳＴＭ  Ｄ  ２７９４−９３に準拠した落球衝撃試験。
【国際調査報告】
2011510105.tif 000005
2011510105.tif 000006
2011510105.tif 000007
2011510105.tif 000008
2011510105.tif 000009
2011510105.tif 000010